【手続補正書】
【提出日】令和2年11月9日(2020.11.9)
【手続補正１】
【補正対象書類名】明細書
【補正対象項目名】００２０
【補正方法】変更
【補正の内容】
【００２０】
［１］  負極、正極、セパレータ、及びリチウム塩を含む非水系電解液を含む非水系リチウム型蓄電素子であって、
前記負極が、負極集電体と、前記負極集電体の片面上又は両面上に設けられた、負極活物質を含む負極活物質層とを有し、かつ、前記負極活物質はリチウムイオンを吸蔵・放出できる炭素材料を含み、
前記負極活物質層表面のＸ線光電子分光測定（ＸＰＳ）により得られる、Ｓ２ｐスペクトルの１６８ｅＶのピーク面積に基づいて求めたＳの元素濃度をＳ１６８ｅＶ（ａｔｏｍｉｃ％）、Ｆ１ｓスペクトルの６８５ｅＶのピーク面積に基づいて求めたＦの元素濃度をＦ６８５ｅＶ（ａｔｏｍｉｃ％）とするとき、元素濃度比Ｓ１６８ｅＶ／Ｆ６８５ｅＶが、０．０２５以上０．５以下であり、
前記正極が、正極集電体と、前記正極集電体の片面上又は両面上に設けられた、正極活物質を含む正極活物質層とを有し、かつ、前記正極活物質は活性炭を含み、
前記正極活物質層のＢＥＴ法により測定される単位面積当たりの比表面積をＡ（ｍ２／ｃｍ２）とするとき、０．２≦Ａ≦１０であり、かつ、
前記正極活物質層表面のＸ線光電子分光測定（ＸＰＳ）により得られる、Ｓ２ｐスペクトルの１６４ｅＶのピーク面積に基づいて求めたＳの元素濃度をＳ１６４ｅＶ（ａｔｏｍｉｃ％）、Ｃ１ｓスペクトルのＣのピーク面積に基づいて求めたＣの元素濃度をＣ（ａｔｏｍｉｃ％）とするとき、元素濃度比Ｓ１６４ｅＶ／Ｃが、０．００１以上０．０５以下である、非水系リチウム型蓄電素子。
［２］  前記非水系電解液が、下記化学式（１）で表される化合物Ｘと、下記化学式（２−１）〜（２−５）のそれぞれで表される化合物から選択される１種以上の化合物Ｙとを含む、［１］に記載の非水系リチウム型蓄電素子。
【化１】
2019091792.tif 000001
{式（１）中、Ｒ１〜Ｒ４はそれぞれ独立に、水素原子、ハロゲン原子、ホルミル基、炭素数２〜７のアシル基、ニトリル基、炭素数１〜６のアルキル基、炭素数１〜６のアルコキシ基、炭素数２〜７のアルキルカルボニルオキシ基、又は炭素数２〜７のアルキルオキシカルボニル基を表す。}
【化２】
2019091792.tif 000002
{式（２−１）〜（２−５）中のＲ５〜Ｒ２８は、それぞれ独立に、水素原子、ハロゲン原子、炭素数１〜１２のアルキル基、又は炭素数１〜１２のハロゲン化アルキル基を表し；そして、
式（２−１）〜（２−３）及び（２−５）中のｎは、それぞれ独立に、０〜３の整数である。}
［３］  前記化学式（１）で表される化合物が、チオフェン、２−メチルチオフェン、３−メチルチオフェン、２−シアノチオフェン、３−シアノチオフェン、２，５−ジメチルチオフェン、２−メトキシチオフェン、３−メトキシチオフェン、２−クロロチオフェン、３−クロロチオフェン、２−アセチルチオフェン、及び３−アセチルチオフェンから成る群から選択される１種以上であり、
前記化学式（２−１）で表される化合物が、エチレンスルファート及び１，３−プロピレンスルファートから成る群から選択される１種以上であり、
前記化学式（２−２）で表される化合物が、１，３−プロパンスルトン、２，４−ブタンスルトン、１，４−ブタンスルトン、１，３−ブタンスルトン、及び２，４−ペンタンスルトンから成る群から選択される１種以上であり、
前記化学式（２−３）で表される化合物が、１，３−プロペンスルトン及び１，４−ブテンスルトンから成る群から選択される１種以上であり、
前記化学式（２−４）で表される化合物が、３−スルフォレンであり、そして、
前記化学式（２−５）で表される化合物が、亜硫酸エチレン、１，２−亜硫酸プロピレン、及び１，３−亜硫酸プロピレンから成る群から選択される１種以上である、［２］に記載の非水系リチウム型蓄電素子。
［４］  前記非水系電解液が、ジメチルカーボネート、エチルメチルカーボネート、ジエチルカーボネート、エチレンカーボネート、プロピレンカーボネート、ブチレンカーボネート、及びフルオロエチレンカーボネートから成る群から選択される少なくとも１種の非水溶媒を含有する、［１］〜［３］のいずれか一項に記載の非水系リチウム型蓄電素子。
［５］  前記非水系電解液が、ＬｉＰＦ６及びＬｉＢＦ４から成る群から選択される１種以上を含有する、［１］〜［４］のいずれか一項に記載の非水系リチウム型蓄電素子。
［６］  前記非水系電解液が、ＬｉＮ（ＳＯ２Ｆ）２を含有する、［１］〜［５］のいずれか一項に記載の非水系リチウム型蓄電素子。
［７］  前記正極集電体及び前記負極集電体が、それぞれ、無孔の金属箔である、［１］〜［６］のいずれか一項に記載の非水系リチウム型蓄電素子。
［８］  前記正極活物質に含まれる活性炭が、ＢＪＨ法により算出した直径２０Å以上５００Å以下の細孔に由来するメソ孔量をＶ１（ｃｃ／ｇ）、ＭＰ法により算出した直径２０Å未満の細孔に由来するマイクロ孔量をＶ２（ｃｃ／ｇ）とするとき、０．３＜Ｖ１≦０．８、及び０．５≦Ｖ２≦１．０を満たし、かつ、ＢＥＴ法により測定される比表面積が１，５００ｍ２／ｇ以上３，０００ｍ２／ｇ以下を示す活性炭を含む、［１］〜［７］のいずれか一項に記載の非水系リチウム型蓄電素子。
［９］  前記正極活物質に含まれる活性炭が、ＢＪＨ法により算出した直径２０Å以上５００Å以下の細孔に由来するメソ孔量Ｖ１（ｃｃ／ｇ）が０．８＜Ｖ１≦２．５を満たし、ＭＰ法により算出した直径２０Å未満の細孔に由来するマイクロ孔量Ｖ２（ｃｃ／ｇ）が０．８＜Ｖ２≦３．０を満たし、かつ、ＢＥＴ法により測定される比表面積が２，３００ｍ２／ｇ以上４，０００ｍ２／ｇ以下を示す活性炭を含む、［１］〜［８］のいずれか一項に記載の非水系リチウム型蓄電素子。
［１０］  前記正極活物質が、リチウムイオンを吸蔵及び放出可能な遷移金属酸化物を更に含む、［１］〜［９］のいずれか一項に記載の非水系リチウム型蓄電素子。
［１１］  前記遷移金属酸化物が、層状構造、スピネル構造、及びオリビン構造から選ばれる構造を有する遷移金属酸化物である、［１０］に記載の非水系リチウム型蓄電素子。
［１２］  前記遷移金属酸化物が、ＬｉｘＮｉａＣｏｂＡｌ（１−ａ−ｂ）Ｏ２｛ａ及びｂは、それぞれ、０．２＜ａ＜０．９７、０．２＜ｂ＜０．９７を満たす。｝、ＬｉｘＮｉｃＣｏｄＭｎ（１−ｃ−ｄ）Ｏ２｛ｃ及びｄは、それぞれ、０．２＜ｃ＜０．９７、０．２＜ｄ＜０．９７を満たす。｝、ＬｉｘＣｏＯ２、ＬｉｘＭｎ２Ｏ４、ＬｉｘＦｅＰＯ４、ＬｉｘＭｎＰＯ４｛ｘは０≦ｘ≦１を満たす。｝、及びＬｉｚＶ２（ＰＯ４）３｛ｚは０≦ｚ≦３を満たす。｝から成る群から選択される１種以上である、［１０］又は［１１］に記載の非水系リチウム型蓄電素子。
［１３］  前記負極活物質がリチウムイオンでドープされており、そのドープ量が、前記負極活物質の単位質量当たり５３０ｍＡｈ／ｇ以上２，５００ｍＡｈ／ｇ以下である、［１］〜［１２］のいずれか一項に記載の非水系リチウム型蓄電素子。
［１４］  前記負極活物質のＢＥＴ比表面積が１ｍ２／ｇ以上１，５００ｍ２／ｇ以下である、［１］〜［１３］のいずれか一項に記載の非水系リチウム型蓄電素子。
［１５］  前記負極活物質が粒子状であり、その平均粒子径が、１μｍ以上１０μｍ以下である、［１３］又は［１４］に記載の非水系リチウム型蓄電素子。
［１６］  セル電圧４．２Ｖでの初期の内部抵抗をＲａ（Ω）、静電容量をＦ（Ｆ）、電力量をＥ（Ｗｈ）、電極体を収納している外装体の体積をＶ（Ｌ）、及び環境温度−１０℃における内部抵抗をＲｂとした時、以下の（ａ）、（ｂ）、及び（ｃ）の要件：
（ａ）ＲａとＦの積Ｒａ・Ｆが０．３以上３．０以下である、
（ｂ）Ｅ／Ｖが１５以上５０以下である、及び
（ｃ）Ｒｂ／Ｒａが１０以下である
を同時に満たす、［１］〜［１５］のいずれか一項に記載の非水系リチウム型蓄電素子。
［１７］  セル電圧４．２Ｖでの初期の内部抵抗をＲａ（Ω）、セル電圧４．２Ｖ及び環境温度６０℃において２か月間保存した後の２５℃における内部抵抗をＲｃ（Ω）とした時、以下の（ｄ）及び（ｅ）の要件：
（ｄ）Ｒｃ／Ｒａが０．３以上３．０以下である、並びに
（ｅ）セル電圧４．２Ｖ及び環境温度６０℃において２か月間保存した時に発生するガス量が、２５℃において３０×１０−３ｃｃ／Ｆ以下である、
を同時に満たす、［１］〜［１６］のいずれか一項に記載の非水系リチウム型蓄電素子。
［１８］  前記負極、前記正極、前記セパレータ、及び前記非水系電解液が、外装体に収納されており、
前記外装体が、金属缶又はラミネート包材である、［１］〜［１７］のいずれか一項に記載の非水系リチウム型蓄電素子。
［１９］  ［１］〜［１８］のいずれか一項に記載の非水系リチウム型蓄電素子を含む、蓄電モジュール。
［２０］  ［１］〜［１８］のいずれか一項に記載の非水系リチウム型蓄電素子、又は［１９］に記載の蓄電モジュールを含む、電力回生システム。
［２１］  ［１］〜［１８］のいずれか一項に記載の非水系リチウム型蓄電素子、又は［１９］に記載の蓄電モジュールを含む、電力負荷平準化システム。
［２２］  ［１］〜［１８］のいずれか一項に記載の非水系リチウム型蓄電素子、又は［１９］に記載の蓄電モジュールを含む、無停電電源システム。
［２３］  ［１］〜［１８］のいずれか一項に記載の非水系リチウム型蓄電素子、又は［１９］に記載の蓄電モジュールを含む、非接触給電システム。
［２２］  ［１］〜［１８］のいずれか一項に記載の非水系リチウム型蓄電素子、又は［１９］に記載の蓄電モジュールを含む、エナジーハーベストシステム。
［２３］  ［１］〜［１８］のいずれか一項に記載の非水系リチウム型蓄電素子、又は［１９］に記載の蓄電モジュールを含む、蓄電システム。
【手続補正２】
【補正対象書類名】明細書
【補正対象項目名】０１４４
【補正方法】変更
【補正の内容】
【０１４４】
一方、化合物Ｙは、負極活物質表面のＸＰＳにおいて、Ｓ２ｐスペクトルを発現する被膜を与える含硫黄化合物の前駆体として機能する。
式（２−１）〜（２−５）中のＲ５〜Ｒ２８における炭素数１〜１２のアルキル基としては、炭素数１〜６のアルキル基が好ましく、例えば、メチル基、エチル基、プロピル基、ブチル基、ペンチル基、へキシル基等である。炭素数１〜１２のハロゲン化アルキル基としては、炭素数１〜６のハロゲン化アルキル基が好ましく、例えば、クロロメチル基、ジクロロエチル基、３，３，３−トリフルオロプロピル基、パーフルオロプロピル基等である。
化合物Ｘとして、具体的には、
化学式（２−１）で表される化合物として例えば、エチレンスルファート、１，３−プロピレンスルファート等を；
化学式（２−２）で表される化合物として例えば、１，３−プロパンスルトン、２，４−ブタンスルトン、１，４−ブタンスルトン、１，３−ブタンスルトン、２，４−ペンタンスルトン等を；
化学式（２−３）で表される化合物として例えば、１，３−プロペンスルトン、１，４−ブテンスルトン等を；
化学式（２−４）で表される化合物として例えば、３−スルフォレン等を；
化学式（２−５）で表される化合物として例えば、亜硫酸エチレン、１，２−亜硫酸プロピレン、１，３−亜硫酸プロピレン等を；
それぞれ挙げることができ、それぞれこれらから選択される１種以上を、本実施形態の非水系電解液に含有させるのが好ましい。
非水系電解液中の化合物Ｙの含有割合は、化学式（２−１）〜（２−５）のそれぞれで表される化合物の合計質量が、非水系電解液の全質量に占める割合として、０．０１質量％以上４．５質量％以下が好ましく、０．０５質量％以上４．０質量％以下がより好ましく、０．１質量％以上３．５質量％以下が更に好ましい。
【手続補正３】
【補正対象書類名】明細書
【補正対象項目名】０１５７
【補正方法】変更
【補正の内容】
【０１５７】
＜非水系リチウム型蓄電素子＞
本実施形態の非水系リチウム型蓄電素子は、負極、正極、セパレータ、及び非水系電解液が、外装体に収納されて構成される。好ましくは、負極、正極、及びセパレータは、後述する電極積層体又は電極捲回体が、上記の非水系電解液とともに、後述の外装体内に収納されて構成される。
【手続補正４】
【補正対象書類名】明細書
【補正対象項目名】０２０２
【補正方法】変更
【補正の内容】
【０２０２】
ｉｉｉ）低温特性の評価（Ｒｂ／Ｒａの算出）
完成した非水系リチウム型蓄電素子について、−１０℃に設定した恒温槽内に２時間静置した後、恒温槽を−１０℃に保ったまま富士通テレコムネットワークス株式会社製の充放電装置（５Ｖ，３６０Ａ）を用いて、１．０Ｂの電流値で４．２Ｖに到達するまで定電流充電し、続いて４．２Ｖの定電圧を印加する定電圧充電を、合計で２時間行った。次いで、５０Ｃの電流値で２．２Ｖまで定電流放電を行って、放電カーブ（時間−電圧）を得た。この放電カーブにおいて、放電時間２秒及び４秒の時点における電圧値から、直線近似にて外挿して得られる放電時間＝０秒における電圧をＥｏとして、下記数式：
降下電圧ΔＥ＝４．２−Ｅｏ、及び
Ｒｂ＝ΔＥ／（１０Ｃ（電流値Ａ））
により、低温内部抵抗Ｒｂを算出した。
そして、この低温内部抵抗Ｒｂと、上記「ｉｉ）初期時定数の評価（Ｒａ・Ｆの算出）」で求めた常温内部抵抗Ｒａとから求めた比Ｒｂ／Ｒａは、６．２であった。
【手続補正５】
【補正対象書類名】特許請求の範囲
【補正対象項目名】全文
【補正方法】変更
【補正の内容】
【特許請求の範囲】
【請求項１】
負極、正極、セパレータ、及びリチウム塩を含む非水系電解液を含む非水系リチウム型蓄電素子であって、
前記負極が、負極集電体と、前記負極集電体の片面上又は両面上に設けられた、負極活物質を含む負極活物質層とを有し、かつ、前記負極活物質はリチウムイオンを吸蔵・放出できる炭素材料を含み、
前記負極活物質層表面のＸ線光電子分光測定（ＸＰＳ）により得られる、Ｓ２ｐスペクトルの１６８ｅＶのピーク面積に基づいて求めたＳの元素濃度をＳ１６８ｅＶ（ａｔｏｍｉｃ％）、Ｆ１ｓスペクトルの６８５ｅＶのピーク面積に基づいて求めたＦの元素濃度をＦ６８５ｅＶ（ａｔｏｍｉｃ％）とするとき、元素濃度比Ｓ１６８ｅＶ／Ｆ６８５ｅＶが、０．０２５以上０．５以下であり、
前記正極が、正極集電体と、前記正極集電体の片面上又は両面上に設けられた、正極活物質を含む正極活物質層とを有し、かつ、前記正極活物質は活性炭を含み、
前記正極活物質層のＢＥＴ法により測定される単位面積当たりの比表面積をＡ（ｍ２／ｃｍ２）とするとき、０．２≦Ａ≦１０であり、かつ、
前記正極活物質層表面のＸ線光電子分光測定（ＸＰＳ）により得られる、Ｓ２ｐスペクトルの１６４ｅＶのピーク面積に基づいて求めたＳの元素濃度をＳ１６４ｅＶ（ａｔｏｍｉｃ％）、Ｃ１ｓスペクトルのＣのピーク面積に基づいて求めたＣの元素濃度をＣ（ａｔｏｍｉｃ％）とするとき、元素濃度比Ｓ１６４ｅＶ／Ｃが、０．００１以上０．０５以下である、非水系リチウム型蓄電素子。
【請求項２】
前記非水系電解液が、下記化学式（１）で表される化合物Ｘと、下記化学式（２−１）〜（２−５）のそれぞれで表される化合物から選択される１種以上の化合物Ｙとを含む、請求項１に記載の非水系リチウム型蓄電素子。
【化１】
2019091792.tif 000003
{式（１）中、Ｒ１〜Ｒ４はそれぞれ独立に、水素原子、ハロゲン原子、ホルミル基、炭素数２〜７のアルキルカルボニル基、ニトリル基、炭素数１〜６のアルキル基、炭素数１〜６のアルコキシ基、炭素数２〜７のアルキルカルボニルオキシ基、又は炭素数２〜７のアルキルオキシカルボニル基を表す。}
【化２】
2019091792.tif 000004
{式（２−１）〜（２−５）中のＲ５〜Ｒ２８は、それぞれ独立に、水素原子、ハロゲン原子、炭素数１〜１２のアルキル基、又は炭素数１〜１２のハロゲン化アルキル基を表し；そして、
式（２−１）〜（２−３）及び（２−５）中のｎは、それぞれ独立に、０〜３の整数である。}
【請求項３】
前記化学式（１）で表される化合物が、チオフェン、２−メチルチオフェン、３−メチルチオフェン、２−シアノチオフェン、３−シアノチオフェン、２，５−ジメチルチオフェン、２−メトキシチオフェン、３−メトキシチオフェン、２−クロロチオフェン、３−クロロチオフェン、２−アセチルチオフェン、及び３−アセチルチオフェンから成る群から選択される１種以上であり、
前記化学式（２−１）で表される化合物が、エチレンスルファート及び１，３−プロピレンスルファートから成る群から選択される１種以上であり、
前記化学式（２−２）で表される化合物が、１，３−プロパンスルトン、２，４−ブタンスルトン、１，４−ブタンスルトン、１，３−ブタンスルトン、及び２，４−ペンタンスルトンから成る群から選択される１種以上であり、
前記化学式（２−３）で表される化合物が、１，３−プロペンスルトン及び１，４−ブテンスルトンから成る群から選択される１種以上であり、
前記化学式（２−４）で表される化合物が、３−スルフォレンであり、そして、
前記化学式（２−５）で表される化合物が、亜硫酸エチレン、１，２−亜硫酸プロピレン、及び１，３−亜硫酸プロピレンから成る群から選択される１種以上である、請求項２に記載の非水系リチウム型蓄電素子。
【請求項４】
前記非水系電解液が、ジメチルカーボネート、エチルメチルカーボネート、ジエチルカーボネート、エチレンカーボネート、プロピレンカーボネート、ブチレンカーボネート、及びフルオロエチレンカーボネートから成る群から選択される少なくとも１種の非水溶媒を含有する、請求項１〜３のいずれか一項に記載の非水系リチウム型蓄電素子。
【請求項５】
前記非水系電解液が、ＬｉＰＦ６及びＬｉＢＦ４から成る群から選択される１種以上を含有する、請求項１〜４のいずれか一項に記載の非水系リチウム型蓄電素子。
【請求項６】
前記非水系電解液が、ＬｉＮ（ＳＯ２Ｆ）２を含有する、請求項１〜５のいずれか一項に記載の非水系リチウム型蓄電素子。
【請求項７】
前記正極集電体及び前記負極集電体が、それぞれ、無孔の金属箔である、請求項１〜６のいずれか一項に記載の非水系リチウム型蓄電素子。
【請求項８】
前記正極活物質に含まれる活性炭が、ＢＪＨ法により算出した直径２０Å以上５００Å以下の細孔に由来するメソ孔量をＶ１（ｃｃ／ｇ）、ＭＰ法により算出した直径２０Å未満の細孔に由来するマイクロ孔量をＶ２（ｃｃ／ｇ）とするとき、０．３＜Ｖ１≦０．８、及び０．５≦Ｖ２≦１．０を満たし、かつ、ＢＥＴ法により測定される比表面積が１，５００ｍ２／ｇ以上３，０００ｍ２／ｇ以下を示す活性炭を含む、請求項１〜７のいずれか一項に記載の非水系リチウム型蓄電素子。
【請求項９】
前記正極活物質に含まれる活性炭が、ＢＪＨ法により算出した直径２０Å以上５００Å以下の細孔に由来するメソ孔量Ｖ１（ｃｃ／ｇ）が０．８＜Ｖ１≦２．５を満たし、ＭＰ法により算出した直径２０Å未満の細孔に由来するマイクロ孔量Ｖ２（ｃｃ／ｇ）が０．８＜Ｖ２≦３．０を満たし、かつ、ＢＥＴ法により測定される比表面積が２，３００ｍ２／ｇ以上４，０００ｍ２／ｇ以下を示す活性炭を含む、請求項１〜８のいずれか一項に記載の非水系リチウム型蓄電素子。
【請求項１０】
前記正極活物質が、リチウムイオンを吸蔵及び放出可能な遷移金属酸化物を更に含む、請求項１〜９のいずれか一項に記載の非水系リチウム型蓄電素子。
【請求項１１】
前記遷移金属酸化物が、層状構造、スピネル構造、及びオリビン構造から選ばれる構造を有する遷移金属酸化物である、請求項１０に記載の非水系リチウム型蓄電素子。
【請求項１２】
前記遷移金属酸化物が、ＬｉｘＮｉａＣｏｂＡｌ（１−ａ−ｂ）Ｏ２｛ａ及びｂは、それぞれ、０．２＜ａ＜０．９７、０．２＜ｂ＜０．９７を満たす。｝、ＬｉｘＮｉｃＣｏｄＭｎ（１−ｃ−ｄ）Ｏ２｛ｃ及びｄは、それぞれ、０．２＜ｃ＜０．９７、０．２＜ｄ＜０．９７を満たす。｝、ＬｉｘＣｏＯ２、ＬｉｘＭｎ２Ｏ４、ＬｉｘＦｅＰＯ４、ＬｉｘＭｎＰＯ４｛ｘは０≦ｘ≦１を満たす。｝、及びＬｉｚＶ２（ＰＯ４）３｛ｚは０≦ｚ≦３を満たす。｝から成る群から選択される１種以上である、請求項１０又は１１に記載の非水系リチウム型蓄電素子。
【請求項１３】
前記負極活物質がリチウムイオンでドープされており、そのドープ量が、前記負極活物質の単位質量当たり５３０ｍＡｈ／ｇ以上２，５００ｍＡｈ／ｇ以下である、請求項１〜１２のいずれか一項に記載の非水系リチウム型蓄電素子。
【請求項１４】
前記負極活物質のＢＥＴ比表面積が、１ｍ２／ｇ以上１，５００ｍ２／ｇ以下である、請求項１〜１３のいずれか一項に記載の非水系リチウム型蓄電素子。
【請求項１５】
前記負極活物質が粒子状であり、その平均粒子径が、１μｍ以上１０μｍ以下である、請求項１３又は１４に記載の非水系リチウム型蓄電素子。
【請求項１６】
セル電圧４．２Ｖでの初期の内部抵抗をＲａ（Ω）、静電容量をＦ（Ｆ）、電力量をＥ（Ｗｈ）、電極体を収納している外装体の体積をＶ（Ｌ）、及び環境温度−１０℃における内部抵抗をＲｂとした時、以下の（ａ）、（ｂ）、及び（ｃ）の要件：
（ａ）ＲａとＦの積Ｒａ・Ｆが０．３以上３．０以下である、
（ｂ）Ｅ／Ｖが１５以上５０以下である、及び
（ｃ）Ｒｂ／Ｒａが１０以下である
を同時に満たす、請求項１〜１５のいずれか一項に記載の非水系リチウム型蓄電素子。
【請求項１７】
セル電圧４．２Ｖでの初期の内部抵抗をＲａ（Ω）、セル電圧４．２Ｖ及び環境温度６０℃において２か月間保存した後の２５℃における内部抵抗をＲｃ（Ω）とした時、以下の（ｄ）及び（ｅ）の要件：
（ｄ）Ｒｃ／Ｒａが０．３以上３．０以下である、並びに
（ｅ）セル電圧４．２Ｖ及び環境温度６０℃において２か月間保存した時に発生するガス量が、２５℃において３０×１０−３ｃｃ／Ｆ以下である、
を同時に満たす、請求項１〜１６のいずれか一項に記載の非水系リチウム型蓄電素子。
【請求項１８】
前記負極、前記正極、前記セパレータ、及び前記非水系電解液が、外装体に収納されており、
前記外装体が、金属缶又はラミネート包材である、請求項１〜１７のいずれか一項に記載の非水系リチウム型蓄電素子。
【請求項１９】
請求項１〜１８のいずれか一項に記載の非水系リチウム型蓄電素子を含む、蓄電モジュール。
【請求項２０】
請求項１〜１８のいずれか一項に記載の非水系リチウム型蓄電素子、又は請求項１９に記載の蓄電モジュールを含む、電力回生システム。
【請求項２１】
請求項１〜１８のいずれか一項に記載の非水系リチウム型蓄電素子、又は請求項１９に記載の蓄電モジュールを含む、電力負荷平準化システム。
【請求項２２】
請求項１〜１８のいずれか一項に記載の非水系リチウム型蓄電素子、又は請求項１９に記載の蓄電モジュールを含む、無停電電源システム。
【請求項２３】
請求項１〜１８のいずれか一項に記載の非水系リチウム型蓄電素子、又は請求項１９に記載の蓄電モジュールを含む、非接触給電システム。
【請求項２４】
請求項１〜１８のいずれか一項に記載の非水系リチウム型蓄電素子、又は請求項１９に記載の蓄電モジュールを含む、エナジーハーベストシステム。
【請求項２５】
請求項１〜１８のいずれか一項に記載の非水系リチウム型蓄電素子、又は請求項１９に記載の蓄電モジュールを含む、蓄電システム。